"プラスチックフィルム基体上に、親水性バインダー、無機フィラー、およびポリオキシエチレンアルキルエーテル酢酸塩を少なくとも含有する親水性層を有する平版印刷版用支持体。前記請求項1記載の平版印刷版用支持体の親水性層上に、少なくとも光重合性の感光層を有するネガ型感光性平版印刷版。本発明の目的は、塗布安定性に優れ、耐地汚れ性、耐網絡み性、及びインキ脱離性の全てに優れた平版印刷版の製造に好適な平版印刷版用支持体を提供することにある。またレーザー描画に適性を有し、ケミカルフリーな現像が可能であり、耐地汚れ性、耐網絡み性、及びインキ脱離性の全てに優れたネガ型感光性平版印刷版を提供することにある。本発明は以下の発明により達成された。1プラスチックフィルム基体上に、親水性バインダー、無機フィラー、およびポリオキシエチレンアルキルエーテル酢酸塩を少なくとも含有する親水性層を有する平版印刷版用支持体。2上記1記載の平版印刷版用支持体の親水性層上に、少なくとも光重合性の感光層を有するネガ型感光性平版印刷版。本発明によれば、塗布安定性に優れ、耐地汚れ性、耐網絡み性、及びインキ脱離性の全てに優れた平版印刷版の製造に好適な平版印刷版用支持体を提供することができる。またレーザー描画に適性を有し、ケミカルフリーな現像が可能であり、耐地汚れ性、耐網絡み性、及びインキ脱離性の全てに優れたネガ型感光性平版印刷版を提供することができる。以下本発明を詳細に説明する。<親水性層>本発明の平版印刷版用支持体は、プラスチックフィルム基体上に親水性層を有し、該親水性層は親水性バインダー、無機フィラー、およびポリオキシエチレンアルキルエーテル酢酸塩を少なくとも含有する。<ポリオキシエチレンアルキルエーテル酢酸塩>本発明の平版印刷版用支持体が有する親水性層には塗布性を良好にし、かつ非画像部の親水性を高めるために、界面活性剤としてポリオキシエチレンアルキルエーテル酢酸塩を含有する。ポリオキシエチレンアルキルエーテル酢酸塩が有するアルキルエーテルとしては、炭素数が8以上のアルキルエーテルであることが好ましく、特に炭素数が8~20の直鎖アルキルエーテルが好ましい。また塩としては、ナトリウム塩やカリウム塩が挙げられる。このような化合物としては、例えば日光ケミカルズ株からNIKKOLECT-3NEX、同ECTD-3NEX、同ECTD-6NEX、同AKYPO-RLM45NV等、第一工業製薬株からネオハイテノールECL-45、花王株からカオーアキポRLM-45W、カオーアキポRLM-100W等、新日本理化株からエヌジェコープ2P45-S等として市販されているので、これらを入手し使用することができる。ポリオキシエチレンアルキルエーテル酢酸塩の添加量は、親水性層の親水性ポリマーに対し、固形分で0.5~20質量であることが好ましく、より好ましくは2~10質量である。<無機フィラー>本発明の平版印刷版用支持体の親水性層に用いる無機フィラーとしては、例えば炭酸カルシウム、炭酸マグネシウム、酸化亜鉛、二酸化チタン、硫酸バリウム、水酸化アルミニウム、水酸化亜鉛、コロイダルシリカ、細孔シリカ、カオリン等が挙げられる。中でも二酸化チタン、硫酸バリウム、水酸化アルミニウム、コロイダルシリカが好ましい。二酸化チタンは、ルチル型、アナターゼ型のいずれでもよく、その製法についても硫酸法、塩素法いずれかに限定されるものではない。それらを単独または混合して使用してもよい。更に、分散安定性や他の機能性の観点から、各種表面処理を施したものを選択的に用いることも可能である。市販されている二酸化チタンとしては、例えば堺化学工業株からSR-1、R-650、R-5N、R-7E、R-3L、A-110、A-190等、石原産業株からタイペークR-580、同R-930、同A-100、同A-220、同CR-58、チタン工業株からクロノスKR-310、同KR-380、同KA-10、同KA-20等、テイカ株からチタニックスJR-301、同JR-600A、同JR-800、同JR-701等、デュポン株からタイピュアR-900、同R-931等が挙げられる。硫酸バリウムは、バリウム塩素溶液に硫酸塩水溶液を加えて化学的に沈殿させて製造される沈降性硫酸バリウムを用いることが好ましい。沈降性硫酸バリウムは例えば堺化学工業株からバリエースとして様々な粒子径のものや表面処理が施されたものなどが市販されているが、本発明ではいずれも用いることができる。水酸化アルミニウムは、アルミナ含有鉱石であるボーキサイトを苛性ソーダもしくはアルミン酸ナトリウム溶液と混合し、高温高圧条件下でアルミナ成分を抽出し、その抽出液から溶解残分である赤泥を分離除去して、清澄化したアルミン酸ナトリウム溶液を得る。その後、該溶液に種子を添加して水酸化アルミニウムを晶析させ、得られた水酸化アルミニウムを粉砕することで得ることができる。水酸化アルミニウムは昭和電工株からハイジライトとして各種グレードが市販されており、本発明ではいずれも用いることができる。本発明に用いられるコロイダルシリカは、形状は球形でも良いし、鎖状、あるいはパールネックレス状のコロイダルシリカも好ましく用いられる。コロイダルシリカはSiO2単体から構成されるものでも良いが、シリカの分散性のpH依存性を変えるためにAl2O3等で表面を若干修飾したものを用いても良い。また、親水性層の塗液のpHによって、コロイダルシリカのアルカリ分散液、酸性分散液を選択して用いることができる。球状のシリカとしては、例えば日産化学工業株製のスノーテックスXS、スノーテックスS、スノーテックス20、MP-2040、MP-1040、スノーテックスZL等が挙げられる。これらのコロイダルシリカはpHが9以上であるが、酸性の塗液を作製する場合には、Naイオンを脱塩して酸性にしたスノーテックスO、スノーテックスOL等を用いることもできる。鎖状シリカとしては日産化学工業株製スノーテックスUP、ネックレス状シリカとしてはスノーテックスPS-S、スノーテックスPS-Mが挙げられる。また親水性層が含有する無機フィラーは、無機フィラーの粒度分布のピークが0.2μm以上0.6μm未満の範囲と、0.6μm以上1.5μm未満の範囲に存在し、0.2μm以上0.6μm未満の範囲に存在する無機フィラーの分布頻度をfx、0.6μm以上1.5μm未満の範囲に存在する無機フィラーの分布頻度をfyとしたとき、fx/fy比が1.5以上であり、かつ分布頻度fyが25以上であることがより好ましい。またfx/fy比は2.0以上であることが好ましく、fx/fy比の上限は3.5未満であることが望ましい。なお上記した範囲で、例えば0.2μm以上0.6μm未満の範囲に複数のピークが存在する場合は高い方のピークにて分布頻度fxを求めれば良いが、この2つのピークが隣接し、2つのピーク間の凹部の高さが高い方のピークの60以上であるような場合においては、本発明では1つのピークと見なすこととする。これにより耐地汚れ性や耐網絡み性等にとりわけ優れた平版印刷版用支持体が得られる。本発明における粒度分布とは体積基準の粒度分布であり、測定対象となるサンプル粒子群がどのような粒子径のものでどのような割合で構成されているかを表す指標であり、一般に知られる公知の方法により測定することができる。測定方法としては例えば、ふるい法、コールター法コールター原理、動的光散乱法、画像解析法、レーザー回折散乱法等が知られているが、本発明においては、測定する粒子サイズや再現性、操作性等の観点からレーザー回折散乱法が好ましく用いられ、例えばHORIBA株製LA-920レーザー回折/散乱式粒度分布測定装置により測定することができる。また分布頻度はその測定結果に基づき、測定結果を大きさ粒子径毎の存在比率の分布として求めることができる。本発明における粒度分布と分布頻度は、塗工液中で分散された無機フィラーを測定することで、あるいは塗布された親水性層の乾燥塗膜をアルカリにより再溶解した溶液中の無機フィラーを測定することで求めることができる。また後述するように、本発明では2種以上の無機フィラーを併用することができるが、本発明にて好ましく用いられるレーザー回折散乱法ではFraunhofer回折理論とMie散乱理論より光強度の分布パターンを求めるため対象物固有の屈折率が必要となり、屈折率の異なる2種以上の無機フィラーを含有する塗工液の粒度分布や分布頻度を正確に測定することは困難である。しかしこのような場合、予めそれぞれの無機フィラー単体での粒度分布と分布頻度を測定し、得られた測定結果に塗工液中での添加比率を係数として乗じることによって2種以上の無機フィラーを併用する塗工液の粒度分布と分布頻度を求めることができる。上記した無機フィラーの粒度分布を得るためには、平均一次粒子径が0.1μm以上0.6μm未満の無機フィラーと、平均一次粒子径が0.6μm以上2.0μm未満の無機フィラーを組み合わせて用いることが好ましく、このような組み合わせであれば無機フィラーは更に3種、4種と組み合わせて用いてもよい。無機フィラーの添加量は該親水性層の全固形分量に対して60質量以上とすることが好ましく、70質量以上であればより好ましい。また上記した粒度分布を有する親水性層においては、コロイダルシリカや細孔シリカ、及びカオリン等といった珪素含有化合物を用いないことが好ましく、これら珪素含有化合物の含有量を親水性層中の全無機フィラーに対して5質量以下とすることが好ましく、3質量以下とすることがより好ましく、特に1質量以下、とりわけ0.5質量以下とすることが好ましい。<親水性バインダー>本発明の平版印刷版用支持体が有する親水性層に用いる親水性バインダーとしては、天然物では、澱粉類、海藻マンナン、寒天及びアルギン酸ナトリウム等の藻類から得られるもの、マンナン、ペクチン、トラガントガム、カラヤガム、キサンチンガム、グアービンガム、ローカストビンガム、アラビアガム等の植物性粘質物、デキストラン、グルカン、キサンタンガム、及びレバン等のホモ多糖類、サクシノグルカン、プルラン、カードラン、及びザンタンガム等のヘテロ多糖等の微生物粘質物、にかわ、ゼラチン、カゼイン及びコラーゲン等のタンパク質、キチン及びその誘導体等が挙げられる。また、半天然物半合成物類としては、セルロース誘導体、カルボキシメチルグアーガム等の変性ガム、並びにデキストリン等の培焼澱粉類、酸化澱粉類、エステル化澱粉類等の加工澱粉等が挙げられる。一方、合成品には、ポリビニルアルコール、部分アセタール化ポリビニルアルコール、アリル変性ポリビニルアルコール、ポリビニルメチルエーテル、ポリビニルエチルエーテル、ポリビニルイソブチルエーテル等の変性ポリビニルアルコール、ポリアクリル酸塩、ポリアクリル酸エステル部分けん化物、ポリメタクリル酸塩、及びポリアクリルアマイド等のポリアクリル酸誘導体及びポリメタクリル酸誘導体、ポリエチレングリコール、ポリエチレンオキサイド、ポリビニルピロリドン、ビニルピロリドン/酢酸ビニル共重合物、カルボキシビニル重合物、スチレン/マレイン酸共重合物、スチレン/クロトン酸共重合物、特開2008-265297号公報に記載される水溶性重合体等が挙げられる。これらの中でも、ゼラチンが好ましく用いられる。また親水性層における親水性バインダーの含有量は、前記無機フィラーとの間に好ましい含有比率があり、全無機フィラー100質量部に対して5~30質量であることが好ましく、10~25質量であればより好ましい。30質量を超えるとフィラー充填密度が低下し十分な親水性が付与できず、耐地汚れ性や耐網絡み性が低下する場合がある。一方、5質量未満では塗工液のハンドリング性が低下したり、親水性層形成後にひび割れが生じる場合がある。<基体>本発明の平版印刷版用支持体が有するプラスチックフィルム基体としては、ポリエチレンテレフタレート、ポリエチレンナフタレート、ポリエチレン、ポリプロピレン、ポリスチレン、ポリビニルアセタール、ポリカーボネート、二酢酸セルロース、三酢酸セルロース、プロピオン酸セルロース、酪酸セルロース、硝酸セルロース等が代表的に挙げられ、各種プラスチックによりラミネートされた紙等も挙げられる。中でも柔軟性があり、張力による変形の少ない素材である各種プラスチックフィルムが好ましく用いられる。好ましいプラスチックフィルム基体としては、特にポリエチレンテレフタレート、ポリエチレンナフタレート、プラスチックによりラミネートされた紙が好ましく用いられる。これらのプラスチックフィルム基体の表面は、親水性層の他に必要に応じて設けられる裏塗り層等との接着を良くするために、表面処理されていても良い。こうした表面処理としては、コロナ放電処理、火炎処理、プラズマ処理、紫外線照射処理等が挙げられる。更なる表面処理として基体上に設ける親水性層との接着性を高めるため基体上に下引き層を設けても良い。<架橋剤>本発明の平版印刷版用支持体が有する親水性層は、架橋剤を含有することが好ましい。用いる架橋剤としては例えば、メラミン樹脂、ポリイソシアネート化合物、アルデヒド化合物、シラン化合物、クロム明礬、エポキシ化合物、ジビニルスルホン等が好適に用いることができるが、親水性バインダーがゼラチンである場合に特に好ましい架橋剤はジビニルスルホンであり、ポリアクリル酸及びその共重合体、ポリメタクリル酸及びその共重合体、ポリビニルアルコール等である場合に特に好ましい架橋剤はエポキシ化合物である。エポキシ化合物としては、例えばナガセケムテックス株よりデナコールの商品名で販売されており、容易に入手できる。架橋剤の配合量は前記親水性バインダーの固形分量に対して5~35質量が好ましく、更には10~25質量とすることが好ましい。架橋剤の添加方法については、該親水性層の塗工液を製造する際に添加したり、塗布直前にインラインで添加する方法等があるが、いずれでも良い。親水性層を十分に架橋させるため、例えば親水性層を形成し光重合性の感光層を塗布するまでの間に30~60°C、好ましくは40~50°Cの温度下の条件で0.5~10日間、好ましくは1~7日間の加温処理を施すことが好ましい。このような加温処理によって該親水性層は露光後の現像処理により露出され、印刷時に非画像部として印刷に供されても、印刷適性としては当然であるが、耐傷性という観点において十分な性能が発現できる。<光重合性の感光層>次に本発明のネガ型感光性平版印刷版について説明する。本発明のネガ型感光性平版印刷版は、前記した平版印刷版用支持体の親水性層上に、少なくとも光重合性の感光層を有する。かかる感光層は光重合開始剤及び重合性二重結合基を有する化合物を含有することが好ましい。<光重合開始剤>光重合開始剤としては、従来から知られる公知の化合物を用いることができる。例えば、トリハロアルキル置換された化合物例えばトリハロアルキル置換された含窒素複素環化合物としてs-トリアジン化合物及びオキサジアゾール誘導体、トリハロアルキルスルホニル化合物、有機ホウ素塩、ヘキサアリールビイミダゾール、チタノセン化合物、チオ化合物、有機過酸化物等が挙げられる。これらの光重合開始剤の中でも、特にトリハロアルキル置換化合物、有機ホウ素塩が好ましく用いられる。更に好ましくは、トリハロアルキル置換化合物と有機ホウ素塩を組み合わせて用いることである。トリハロアルキル置換化合物と有機ホウ素塩を組み合わせることで、高感化を達成することができ、また、これらを組み合わせて使用することで発生したラジカル種が安定するため、更に感度を向上することができるために好ましい。光重合開始剤であるトリハロアルキル置換化合物は、具体的にはトリクロロメチル基、トリブロモメチル基等のトリハロアルキル基を分子内に少なくとも一個以上有する化合物であり、好ましい例としては、該トリハロアルキル基が含窒素複素環基に結合した化合物としてs-トリアジン誘導体及びオキサジアゾール誘導体が挙げられ、あるいは、該トリハロアルキル基がスルホニル基を介して芳香族環あるいは含窒素複素環に結合したトリハロアルキルスルホニル化合物が挙げられる。トリハロアルキル基が含窒素複素環基に結合した化合物やトリハロアルキルスルホニル化合物の特に好ましい例を以下に示す。有機ホウ素塩を構成する有機ホウ素アニオンは、下記一般式1で表される。式中、R1、R2、R3及びR4は各々同じであっても異なっていても良く、アルキル基、アリール基、アラルキル基、アルケニル基、アルキニル基、シクロアルキル基、複素環基を表す。これらのうちで、R1、R2、R3及びR4のうちの一つがアルキル基であり、他の置換基がアリール基である場合が特に好ましい。有機ホウ素塩を構成するカチオンとしては、アルカリ金属イオン及びオニウム化合物が挙げられるが、好ましくはオニウム塩であり、例えばテトラアルキルアンモニウム塩等のアンモニウム塩、トリアリールスルホニウム塩等のスルホニウム塩、トリアリールアルキルホスホニウム塩等のホスホニウム塩が挙げられる。特に好ましい有機ホウ素塩の例を下記に示す。上述したような光重合開始剤の含有量は、後述する重合性二重結合基を有する化合物に対して、1~50質量の範囲が好ましく、更には5~30質量の範囲で含まれることが好ましい。<重合性二重結合基を有する化合物>重合性二重結合基を有する化合物は、重合性二重結合基を有する高分子化合物あるいは重合性二重結合基を有する低分子化合物であり、重合性二重結合基を有する高分子化合物及び重合性二重結合基を有する低分子化合物を併用することが光重合効率の上から好ましい。重合性二重結合基を有する高分子化合物について説明する。この重合性二重結合基を有する高分子化合物は、任意の繰り返し単位によって形成された高分子化合物であり、任意の連結基を介して重合性二重結合基が側鎖に結合した高分子化合物である。中でもビニル基を反応性二重結合基として有した高分子化合物が好ましく用いられ、ビニル基が置換したフェニル基が直接もしくは任意の連結基を介して主鎖と結合した高分子化合物が特に好ましく用いられる。また、アルカリ性現像液、もしくは中性現像液ケミカルレス現像液での現像を可能にするため、任意の連結基を介して主鎖に連結するカルボキシル基、スルホン酸基、四級アンモニウム基等を導入することが好ましいが、中でも現像性の高さからスルホン酸基を有する高分子化合物が好ましく用いることができる。該スルホン酸基は塩例えば、ナトリウム塩、カリウム塩、リチウム塩、アンモニウム塩等を形成しても良い。これらの連結基としては特に限定されず、任意の基、原子またはそれらの複合した基が挙げられる。ビニル基が置換したフェニル基及びスルホン酸基は、それぞれ独立して主鎖に結合していても良いし、あるいはビニル基が置換したフェニル基とスルホン酸基が連結基の一部または全部を共有する形で結合していても良い。上記ビニル基が置換したフェニル基において、該フェニル基は置換されていても良く、また、該ビニル基はハロゲン原子、カルボキシル基、スルホ基、ニトロ基、シアノ基、アミド基、アミノ基、アルキル基、アリール基、アルコキシ基、アリールオキシ基等で置換されていても良い。本発明のビニル基が置換したフェニル基が直接もしくは任意の連結基を介して主鎖と結合した高分子化合物は、詳細には、下記一般式2で表される基を側鎖に有するものが好ましい。式中、R5、R6及びR7は、同じであっても異なっていても良く、それぞれ水素原子、ハロゲン原子、カルボキシル基、スルホ基、ニトロ基、シアノ基、アミド基、アミノ基、アルキル基、アリール基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基から選ばれる基を表し、これらの基を構成するアルキル基及びアリール基は、ハロゲン原子、カルボキシル基、スルホ基、ニトロ基、シアノ基、アミド基、アミノ基、アルキル基、アリール基、アルケニル基、ヒドロキシ基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基等で置換されていても良い。これらの基の中でも、R5、R6が水素原子であり、R7が水素原子もしくは炭素数4以下の低級アルキル基例えばメチル基、エチル基等であるものが特に好ましい。式中、R8は水素原子、ハロゲン原子、カルボキシル基、ニトロ基、シアノ基、アミド基、アミノ基、アルキル基、アリール基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基から選ばれる基を表す。また、これらの基を構成するアルキル基及びアリール基は、ハロゲン原子、カルボキシル基、スルホ基、ニトロ基、シアノ基、アミド基、アミノ基、アルキル基、アリール基、アルケニル基、アルキニル基、ヒドロキシ基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基等で置換されていても良い。式中、L1は炭素原子、窒素原子、酸素原子、硫黄原子から選ばれる原子または、水素原子、炭素原子、窒素原子、酸素原子、硫黄原子から選ばれる原子群からなる多価の連結基を表す。具体的には下記に例示される構造単位より構成される基及び下記に示す複素環基が挙げられる。これらの基は単独でも任意の2つ以上が組み合わされていても良い。連結基L1としては複素環を含むものが好ましい。L1を構成する複素環の例としては、ピロール環、ピラゾール環、イミダゾール環、トリアゾール環、テトラゾール環、イソオキサゾール環、オキサゾール環、オキサジアゾール環、イソチアゾール環、チアゾール環、チアジアゾール環、チアトリアゾール環、インドール環、インダゾール環、ベンズイミダゾール環、ベンゾトリアゾール環、ベンズオキサゾール環、ベンズチアゾール環、ベンズセレナゾール環、ベンゾチアジアゾール環、ピリジン環、ピリダジン環、ピリミジン環、ピラジン環、トリアジン環、キノリン環、キノキサリン環等の含窒素複素環、フラン環、チオフェン環等が挙げられ、これらの複素環は置換基を有していても良い。上述した多価の連結基が置換基を有する場合、置換基としては、ハロゲン原子、カルボキシル基、スルホ基、ニトロ基、シアノ基、アミド基、アミノ基、アルキル基、アリール基、アルケニル基、アルキニル基、ヒドロキシ基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基等が挙げられる。式中、m1は0~4の整数を表し、p1は0または1の整数を表し、q1は1~4の整数を表す。本発明の重合性二重結合基を有する高分子化合物は、上述した側鎖にビニル基が置換したフェニル基を有する繰り返し単位、及びスルホン酸基を有する繰り返し単位からのみなる重合体であっても良いし、あるいは本発明の効果を妨げない限り、更に他の繰り返し単位を導入した重合体であっても良い。また更に、他のモノマーとの共重合体であっても良く、このようなモノマーは1種で用いても良いし、任意の2種類以上を用いても良い。また、本発明の重合性二重結合基を有する高分子化合物は連鎖移動剤を用いることで、任意の置換基を高分子主鎖の末端に導入することができる。具体的には直鎖アルカンチオール、特にアルコキシ基やハロゲン原子が結合した珪素原子が置換した直鎖アルカンチオールを連鎖移動剤として重合時に用いることで、高い画像強度を得ることができるため好ましく用いることができる。このような連鎖移動剤の例として、3-メルカプトプロピルトリメトキシシラン、3-メルカプトプロピルジメトキシメチルシラン、3-メルカプトプロピルトリエトキシシラン、3-メルカプトプロピルトリクロロシラン、3-メルカプトプロピルジクロロメチルシラン、4-メルカプトブチルトリメトキシシラン、4-メルカプトブチルジメトキシメチルシラン、4-メルカプトブチルトリエトキシシラン、4-メルカプトブチルトリクロロシラン、4-メルカプトブチルジクロロメチルシラン等が挙げられ、これらの分子末端の珪素原子同士は加水分解縮合することで酸素原子を介して結合してシロキサン結合を形成しても良い。本発明の重合性二重結合基を有する高分子化合物の好ましい例を以下に示すが、本発明はこれらの例に限定されるものではない。例示された構造式の中の数字は共重合体トータル組成100質量中における各繰り返し単位の質量を表す。本発明の重合性二重結合基を有する高分子化合物の重量平均分子量は、1000から100万の範囲であることが好ましく、更に5万から60万の範囲にあることが特に好ましい。本発明における重合性二重結合基を有する高分子化合物は1種のみの単独で用いても良いし、任意の2種以上を混合して用いても良い。次に、本発明に使用する重合性二重結合基を有する低分子化合物について述べる。この場合の重合性二重結合基を有する低分子化合物とは、上記の光重合性開始剤の光分解により発生するラジカルにより重合を行う化合物であればいずれも好ましく用いることができる。更には、分子内に2個以上の重合性二重結合基を有する化合物を含んで用いた場合には、ラジカルによる重合の結果、架橋物が生成するため、ネガ型感光性平版印刷版材料を構成した場合に、架橋した堅い画像部皮膜を形成することから耐刷性及びインキ乗り性に優れた印刷版を与えるため極めて好ましく用いることができる。こうした目的で用いることのできる重合性二重結合基を有する化合物の例としては、1,4-ブタンジオールジアクリレート、1,6-ヘキサンジオールジアクリレート、ネオペンチルグリコールジアクリレート、テトラエチレングリコールジアクリレート、トリスアクリロイルオキシエチルイソシアヌレート、トリプロピレングリコールジアクリレート、トリメチロールプロパントリアクリレート、ペンタエリスリトールトリアクリレート、ペンタエリスリトールテトラアクリレート等の多官能性アクリル系モノマー等を挙げることができ、あるいはアクリロイル基、メタクリロイル基を導入した各種オリゴマーとしてポリエステルメタアクリレート、ウレタンメタアクリレート、エポキシメタアクリレート等も同様に使用される。本発明のネガ型感光性平版印刷版の感光層には前述の光重合開始剤を増感する化合物を併せて含有することが好ましい。400~430nmの波長域の感度を増大される化合物としてシアニン系色素、特開平7-271284号公報、特開平8-29973号公報等に記載されるクマリン系化合物、特開平9-230913号公報、特開2001-42524号公報等に記載されるカルバゾール系化合物や、特開平8-262715号公報、特開平8-272096号公報、特開平9-328505号公報等に記載されるカルボメロシアニン系色素、特開平4-194857号公報、特開平6-295061号公報、特開平7-84863号公報、特開平8-220755号公報、特開平9-80750号公報、特開平9-236913号公報等に記載されるアミノベンジリデンケトン系色素、特開平4-184344号公報、特開平6-301208号公報、特開平7-225474号公報、特開平7-5685号公報、特開平7-281434号公報、特開平8-6245号公報等に記載されるピロメチン系色素、特開平9-80751号公報等に記載されるスチリル系色素、あるいはチオピリリウム系化合物等が挙げられる。これらのうち、シアニン系色素またはクマリン系化合物あるいはチオピリリウム系化合物が好ましい。本発明のネガ型感光性平版印刷版の感光層を構成するその他の要素として、視認性を高める目的で種々の着色剤を添加することが好ましく行われる。顔料として、カーボンブラック、フタロシアニンブルー、フタロシアニングリーン等は入手が容易であり用いることができる。本発明のネガ型感光性平版印刷版の感光層はシランカップリング剤を含有することが好ましい。感光層がシランカップリング剤を含有することによって優れた耐刷性が得られるが、本発明の親水性層を有するネガ型感光性平版印刷版においては、耐地汚れ性、耐網絡み性、及びインキ脱離性等が低下することなく耐刷性が向上するため、特に好ましい。シランカップリング剤としては、その目的を達成するものであれば特に限定されず任意のものを用いることができる。例えば、エポキシシクロヘキシルエチルトリメトキシシラン、グリシドオキシプロピルトリメトキシシラン、アクリロキシプロピルトリメトキシシラン、メタクリロキシプロピルトリメトキシシラン、メルカプトプロピルトリメトキシシラン、メルカプトプロピルトリエトキシシラン、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、スチリルトリメトキシシラン、スチリルトリエトキシシラン、ヘキシルトリメトキシシラン、デシルトリメトキシシラン、ビニルトリス3-メトキシエトキシシラン、ビニルトリエトキシシラン、ビニルトリメトキシシラン、3-メタクリロイルオキシプロピルトリメトキシシラン、3-アクリロイルオキシプロピルトリメトキシシラン、3-メタクリロイルオキシプロピルトリエトキシシラン、β-3,4-エポキシシクロヘキシルエチルトリメトキシシラン、3-グリシドキシプロピルトリメトキシシラン、3-グリシドキシプロピルメチルジエトキシシラン、3-メタクリロイルオキシプロピルメチルジエトキシシラン、N-βアミノエチル-γ-アミノプロピルトリメトキシシラン、N-βアミノエチル-アミノプロピルメチルジメトキシシラン、3-アミノプロピルトリエトキシシラン、N-フェニル-γ-アミノプロピルトリメトキシシラン、3-メルカプトプロピルトリメトキシシラン、3-クロロプロピルトリメトキシシラン、3-イソシアナトプロピルトリエトキシシラン等が挙げられる。中でも、エポキシシクロヘキシルエチルトリメトキシシラン、グリシドオキシプロピルトリメトキシシラン、ビニルトリメトキシシラン、ビニルトリエトキシシラン、アクリロキシプロピルトリメトキシシラン、メタクリロキシプロピルトリメトキシシラン、メルカプトプロピルトリメトキシシラン、メルカプトプロピルトリエトキシシラン等のトリアルコキシシランが特に好ましい。なお、シランカップリング剤は、1種を単独でも用いても良く、2種以上を任意の組み合わせ及び比率で併用しても良い。感光層が含有するシランカップリング剤の量としては、感光層が含有する重合性二重結合基を有する化合物に対して、0.2~20質量の範囲が好ましく、より好ましくは0.5~10質量の範囲である。感光層を構成するその他の要素として、長期にわたる保存に関して、熱重合による暗所での硬化反応を防止するために重合禁止剤を添加することが好ましく行われる。こうした目的で好ましく使用される重合禁止剤としては、ハイドロキノン類、カテコール類、ナフトール類、クレゾール類等の各種フェノール性水酸基を有する化合物やキノン類化合物、2,2,6,6-テトラメチルピペリジン-N-オキシル類、N-ニトロソフェニルヒドロキシルアミン塩類等が好ましく使用される。この場合の重合禁止剤の添加量としては、本発明の感光性組成物の総固形分質量100質量部に対して0.01~10質量部の範囲で使用することが好ましい。感光層自体の乾燥固形分塗布量に関しては、乾燥質量で1平方メートルあたり0.3~10gの範囲の乾燥固形分塗布量で形成することが好ましく、更に0.5~3gの範囲であることが良好な解像度を発揮し、かつ細線画像や微小網点画像の耐刷性を確保し、同時にインキ乗り性を大幅に向上させるために極めて好ましい。<保護層>本発明のネガ型感光性平版印刷版材料においては、感光層の上に、更に保護層を設けることも好ましく行われる。保護層は、感光層中で露光により生じる画像形成反応を阻害する大気中に存在する酸素や塩基性物質等の低分子化合物の感光層への混入を防止し、大気中での露光感度を更に向上させる好ましい効果を有する。更には感光層表面を傷から防止する効果も併せて期待される。従って、このような保護層に望まれる特性は、酸素等の低分子化合物の透過性が低く力学的強度に優れ、更に、露光に用いる光の透過は実質阻害せず、光硬化性感光層との密着性に優れ、かつ、露光後の現像工程で容易に除去できることが望ましい。このような、保護層に関する工夫が従来よりなされており、米国特許第3,458,311号明細書、特開昭55-49729号公報等に詳しく記載されている。保護層に使用できる材料としては例えば、比較的結晶性に優れた水溶性高分子化合物を用いることが良く、具体的には、ポリビニルアルコール、ポリビニルピロリドン、酸性セルロース類、ゼラチン、アラビアゴム、ポリアクリル酸等のような水溶性ポリマーが知られているが、これらのうち、ポリビニルアルコールを主成分として用いることが、酸素遮断性、現像除去性といった基本特性的に最も良好な結果を与える。保護層に使用するポリビニルアルコールは、必要な酸素遮断性と水溶性を有するための未置換ビニルアルコール単位を含有する限り、一部がエステル、エーテル及びアセタールで置換されていても良い。また、同様に一部が他の共重合成分を有していても良い。こうした保護層を適用する際の乾燥固形分塗布量に関しては好ましい範囲が存在し、感光層上に乾燥質量で1平方メートルあたり0.1~10gの範囲の乾燥固形分塗布量で形成することが好ましく、更には0.3~3gの範囲が好ましい。保護層は、公知の種々の塗布方式を用いて感光層上に塗布、乾燥される。本発明の平版印刷版が有する親水性層や、その上層に設けられる光重合性の感光層、及び保護層等を塗布する場合は、支持体上に、上述した要素から構成される組成物の塗液を塗布、乾燥して作製される。塗布方法としては、公知の種々の方法を用いることができ、例えば、バーコーター塗布、スライドホッパーコーティング塗布、カーテン塗布、ブレード塗布、エアーナイフ塗布、ロール塗布、回転塗布、ディップ塗布等を挙げることができる。<現像処理>現像処理における現像液としては、画質向上や現像時間の短縮等を目的として、必要に応じて界面活性剤もしくはアルカリ剤を含有して良い。前述の重合性二重結合を有する化合物がカルボキシル基やスルホ基等の酸性基を有し、該酸性基が感光層中において、金属塩もしくはアミン塩の形態になっている場合には、後述するアルカリ剤を実質的に含有しない現像液、すなわち、pHが9未満の中性現像液で現像することが可能である。特に重合性二重結合を有する化合物がスルホ基の中和塩を有する場合には良好な現像性を得ることが可能であり、純水やイオン交換水で溶出可能であるが、カルボキシル基中和塩の場合やスルホ基中和塩を有していても十分な溶解性を得ることができない場合は、該中性現像液に現像性の向上を目的として活性剤を添加することができる。界面活性剤として、ポリオキシエチレンアルキルエーテル類、ポリオキシエチレンアルキルアリールエーテル類、ポリオキシエチレンアルキルエステル類、ソルビタンアルキルエステル類、モノグリセリドアルキルエステル類等のノニオン性、アルキルベンゼンスルホン酸塩類、アルキルナフタレンスルホン酸塩類、アルキル硫酸塩類、アルキルスルホン酸塩類、スルホコハク酸エステル塩類等のアニオン性、アルキルベタイン類、アミノ酸類等の両性の界面活性剤、イソプロピルアルコール、ベンジルアルコール、エチルセロソルブ、ブチルセロソルブ、フェニルセロソルブ、プロピレングリコール、ジアセトンアルコール等の水溶性有機溶剤等が挙げられる。一方、前述の重合性二重結合を有する化合物がカルボキシル基やスルホ基など中和されていない酸性基を有する場合には、現像液はアルカリ剤を含有していることが好ましい。アルカリ剤としては、珪酸ナトリウム、珪酸カリウム、珪酸リチウム、珪酸アンモニウム、メタ珪酸ナトリウム、メタ珪酸カリウム、水酸化ナトリウム、水酸化カリウム、水酸化リチウム、炭酸ナトリウム、重炭酸ナトリウム、炭酸カリウム、第二燐酸ナトリウム、第三燐酸ナトリウム、第二燐酸アンモニウム、第三燐酸アンモニウム、硼酸ナトリウム、硼酸カリウム、硼酸アンモニウム等の無機アルカリ塩、またはモノメチルアミン、ジメチルアミン、トリメチルアミン、モノエチルアミン、ジエチルアミン、トリエチルアミン、モノイソプロピルアミン、ジイソプロピルアミン、モノブチルアミン、モノエタノールアミン、ジエタノールアミン、トリエタノールアミン、モノイソプロパノールアミン、ジイソプロパノールアミン等が挙げられ、これらを添加し、pH9以上に調整することでアルカリ性現像液として用いることができる。また、前述の中性現像液として用いた活性剤等を該アルカリ現像液に添加することも現像性改善の上で好ましい。なお、現像は、浸漬現像、スプレー現像、ブラシ現像、超音波現像等の公知の現像法により、通常、好ましくは10~60°C程度、更に好ましくは15~45°C程度の温度で、5秒~10分程度の時間でなされる。その際、感光層上に必要に応じて設けられる保護層は、予め水などで除去しておいてもよいし、現像時に除去することとしてもよい。以下、実施例を用いて本発明を説明するが、無論この記述により本発明が限定されるものではない。なお、以下の記述の中における単位としてや部は、特に記載がない限り質量基準である。実施例1<平版印刷版用支持体1>厚みが約200μmのポリエチレンテレフタレートフィルム上に、下記組成の親水性層塗工液1をスライドホッパーコーティング法により塗布した。その際、湿分塗布量が35g/m2になるように予め設定して行った。塗布後直ちに1~5°Cの冷風にて塗膜をゲル化、その後は50°Cに設定された乾いた風を用いて乾燥を行った。乾燥後には40°C40RHに調整された恒温恒湿機に入れ7日間の加温を施すことで平版印刷版用支持体1を完成させた。<親水性層塗工液1>アルカリ処理ゼラチン1.2部無機フィラー1:二酸化チタン4.0部TISR1、堺化学工業株製、平均一次粒子径≒0.3μm、相対屈折率≒2.04無機フィラー2:硫酸バリウム1.6部B35、堺化学工業株製、平均一次粒子径≒0.3μm、相対屈折率≒1.23無機フィラー3:水酸化アルミニウム0.4部H42、昭和電工株製、平均一次粒子径≒1.0μm、相対屈折率≒1.24分散剤アクリル酸共重合金属塩、10溶液1.0部界面活性剤:ポリオキシエチレントリデシルエーテル酢酸ナトリウム0.4部日光ケミカルズ株製NIKKOLECTD-3NEX、10溶液硬膜剤ジビニルスルホン、5溶液4.0部水で全量を35部とした。上記親水性層塗工液1が含有する無機フィラーの粒度分布と分布頻度に関しては、上記親水性層塗工液1が含有する無機フィラー2と3を添加せず、親水性層塗工液中に無機フィラー1が単独で存在する塗工液を作製し、また同様の手法で親水性層塗工液中に無機フィラー2や3が単独で存在する塗工液をそれぞれ作製し、各々の無機フィラーの粒度分布と分布頻度をレーザー回折/散乱式粒度分布測定装置HORIBA株製LA920を用いて測定し、得られた各々単体分散液の粒度分布に添加比率を係数として乗じ、上述の親水性層塗工液1の粒度分布と分布頻度を算出した。この結果、0.2μm以上0.6μm未満の範囲に存在する無機フィラーの分布頻度fxは64.8であり、0.6μm以上1.5μm未満の範囲に存在する無機フィラーの分布頻度fyは30.1であり、fx/fyは2.15であった。<平版印刷版用支持体2>上記親水性層塗工液1の界面活性剤を日光ケミカルズ株製NIKKOLAKYPO-RLM45NVポリオキシエチレンラウリルエーテル酢酸ナトリウム10溶液に変更した以外は親水性層塗工液1と同様にして、親水性層塗工液2を作製した。その後、上記親水性層塗工液1に代わって親水性層塗工液2を用いた以外は平版印刷版用支持体1と同様にして、平版印刷版用支持体2を完成させた。<平版印刷版用支持体3>上記親水性層塗工液1の界面活性剤をCHEMY製AKYPO-OP-80オクチルフェノキシ-ポリエトキシ酢酸ナトリウム10溶液に変更した以外は親水性層塗工液1と同様にして、親水性層塗工液3を作製した。その後、上記親水性層塗工液1に代わって親水性層塗工液3を用いた以外は平版印刷版用支持体1と同様にして、平版印刷版用支持体3を完成させた。<平版印刷版用支持体4>上記親水性層塗工液1の界面活性剤を第一工業製薬株製プライサーフA212Cポリオキシエチレントリデシルエーテルリン酸エステル10溶液に変更した以外は親水性層塗工液1と同様にして、親水性層塗工液4を作製した。その後、上記親水性層塗工液1に代わって親水性層塗工液4を用いた以外は平版印刷版用支持体1と同様にして、平版印刷版用支持体4を完成させた。<平版印刷版用支持体5>上記親水性層塗工液1の界面活性剤を第一工業製薬株製ネオハイテノールS-70ポリオキシエチレンアルキルスルホコハク酸2ナトリウム10溶液に変更した以外は親水性層塗工液1と同様にして、親水性層塗工液5を作製した。その後、上記親水性層塗工液1に代わって親水性層塗工液5を用いた以外は平版印刷版用支持体1と同様にして、平版印刷版用支持体5を完成させた。<平版印刷版用支持体6>上記親水性層塗工液1の界面活性剤を日光ケミカルズ株製NIKKOLTLP-4ポリオキシエチレンラウリルエーテルリン酸ナトリウム10溶液に変更した以外は親水性層塗工液1と同様にして、親水性層塗工液6を作製した。その後、上記親水性層塗工液1に代わって親水性層塗工液6を用いた以外は平版印刷版用支持体1と同様にして、平版印刷版用支持体6を完成させた。<平版印刷版用支持体7>上記親水性層塗工液1の界面活性剤を日光ケミカルズ株製NIKKOLTDP-8トリポリオキシエチレンアルキルエーテルリン酸10溶液に変更した以外は親水性層塗工液1と同様にして、親水性層塗工液7を作製した。その後、上記親水性層塗工液1に代わって親水性層塗工液7を用いた以外は平版印刷版用支持体1と同様にして、平版印刷版用支持体7を完成させた。<平版印刷版用支持体8>上記親水性層塗工液1の界面活性剤を泰光油脂化学工業株製タイポールNPS-436ポリオキシエチレンノニルフェニルエーテル硫酸ナトリウム10溶液に変更した以外は親水性層塗工液1と同様にして、親水性層塗工液8を作製した。その後、上記親水性層塗工液1に代わって親水性層塗工液8を用いた以外は平版印刷版用支持体1と同様にして、平版印刷版用支持体8を完成させた。<塗布安定性>上記で得られた平版印刷版用支持体の親水性層の塗布面を目視にて観察し、以下の評価基準を用いて判定した。この結果を表1に示す。◎:塗布両端部に不均一塗布部無し○:両端に幅5mm以上15mm未満の不均一塗布部有り△:両端に幅15mm以上30mm未満の不均一塗布部有り×:両端に幅30mm以上の不均一塗布部有り<光重合性感光層>上記で得られた平版印刷版用支持体1~8の親水性層上に、下記光重合性感光層塗工液を固形分量が1.5g/m2になるよう塗布を行い、塗布後75°Cの乾燥器内にて10分間乾燥した。<光重合性感光層塗工液>スルホン酸型重合体SP-2重量平均分子量40万1.0部ペンタエリスリトールテトラアクリレート0.5部3-アクリロキシプロピルトリメトキシシラン0.08部光重合開始剤BC-60.1部光重合開始剤T-80.1部増感剤下記構造0.05部着色剤ピグメントブルー150.2部アセトン5.0部エタノール5.0部テトラヒドロフラン10.0部<保護層>下記保護層処方に従って塗布液を作製し、前記光重合性感光層上に固形分量が1.5g/m2になるよう塗布を行い、塗布後75°Cの乾燥器内にて10分間乾燥を行ってネガ型感光性平版印刷版1~8を得た。<保護層処方>ポリビニルアルコールPVA-102株クラレ製1.0部イオン交換水9.0部<露光現像処理>上記で得られたネガ型感光性平版印刷版について、405nmに発光する青紫半導体レーザー出力50mWを露光光源に用い、版面露光エネルギーを200μJ/cm2に設定してテストチャート画像を露光した。その後、25°Cのイオン交換水に15秒に漬けてセルローススポンジで光重合性感光層/保護層を有する側の面を擦り現像、その後乾燥することにより印刷刷版を作製した。この印刷刷版を用いて以下の方法により、耐刷性と耐地汚れ性、インキ脱離性、及び耐網絡み性について評価を行った。<耐地汚れ性>印刷機は、オフセット枚葉印刷機ハイデルベルグQM46を使用し、印刷インキにはニューチャンピオンFグロス紫S、給湿液にはHuberGroup製のCombiFIX-XLの1希釈液を用いて印刷を行った。なお、版仕立てについては標準200μmとした。耐地汚れ性評価としては、スタート時から3,000枚目印刷時までの印刷紙面について以下の評価基準を用いて判定した。この結果を表1に示す。◎:3,000枚目まで地汚れが認められない。○:2,000~3,000枚未満の間で地汚れが認められる。△:1,000~2,000枚未満の間で地汚れが認められる。×:1~1,000枚未満の間で地汚れが認められる。<インキ脱離性>印刷機は、オフセット枚葉印刷機ハイデルベルグQM46を使用し、印刷インキには東洋インキ株製のハイユニティーネオソイ紅LZ、給湿液には株日研化学研究所製アストロマークIIIの1希釈液を用いて印刷を行った。なお、版仕立てについては標準200μmとした。印刷方法については、まず乾いた印刷刷版に水フォームローラーをタッチさせる前にインキフォームローラーを版面に2回転タッチさせ、その後給紙と同時に水フォームローラーをタッチさせる方法により印刷を行った。印刷紙面において完全に汚れがなくなるのに要した印刷枚数からインキ脱離性の評価として以下基準により判定した。この結果を表1に示す。◎:1~20枚未満で非画像部の汚れが完全になくなる。○:20~50枚未満で非画像部の汚れが完全になくなる。△:50~100枚未満で非画像部の汚れが完全になくなる。×:非画像部の汚れが完全になくなるのに、100枚以上を要する。<耐網絡み性>上記インキ脱離性の評価のため500枚以上印刷を行った後に印刷機を一旦停止してブランケットのみを洗浄した。その後、再び通常通り水フォームローラーを版面に5回転以上タッチさせた後に給紙を開始する方法で印刷を行った。耐網絡み性の評価については、2,000枚目、5,000枚目それぞれの印刷紙面を観察し、以下の評価基準を用いて判定した。この結果を表1に示す。◎:90以上のシャドウ部でも絡みの発生が認められない、かつ再現性に問題が認められない。○:85以上90未満の網点部で僅かに絡みが認められるも、実用上問題ないレベル。△:70以上85未満の網点部で絡みが認められる。×:70未満の網点部で絡みが認められる、また再現性に問題が認められる。表1から判るように、本発明により、塗布安定性に優れ、耐地汚れ性、耐網絡み性、及びインキ脱離性の全てに優れた平版印刷版用支持体、及びネガ型感光性平版印刷版が得られることが判る。実施例2<平版印刷版用支持体9>厚みが約200μmのポリエチレンテレフタレートフィルム上に、下記組成の親水性層塗工液9をスライドホッパーコーティング法により塗布した。その際、湿分塗布量が35g/m2になるように予め設定して行った。塗布後直ちに1~5°Cの冷風にて塗膜を増粘させ、その後は50°Cに設定された乾いた風を用いて乾燥を行った。乾燥後には40°C40RHに調整された恒温恒湿機に入れ7日間の加温を施すことで平版印刷版用支持体9を完成させた。<親水性層塗工液9>水溶性ポリマーポリアクリルアマイド/ポリアクリル酸共重合体1.0部架橋剤ナガセケムテックス株製デナコールEX-8100.2部コロイダルシリカ10.0部日産化学工業株製スノーテックスPS-M、20溶液酸化チタン堺化学工業株製SR-13.0部界面活性剤:ポリオキシエチレントリデシルエーテル酢酸ナトリウム0.4部日光ケミカルズ株製NIKKOLECTD-3NEX、10溶液エタノール5.0部1Nの水酸化ナトリウムを用いてpHを7.0に調整し、水で48質量部に合わせた。<平版印刷版用支持体10>上記親水性層塗工液9の界面活性剤を日光ケミカルズ株製NIKKOLAKYPO-RLM45NVポリオキシエチレンラウリルエーテル酢酸ナトリウム10溶液に変更した以外は親水性層塗工液9と同様にして、親水性層塗工液10を作製した。その後、上記親水性層塗工液9に代わって親水性層塗工液10を用いた以外は平版印刷版用支持体9と同様にして、平版印刷版用支持体10を完成させた。<平版印刷版用支持体11>上記親水性層塗工液9の界面活性剤をCHEMY製AKYPO-OP-80オクチルフェノキシ-ポリエトキシ酢酸ナトリウム10溶液に変更した以外は親水性層塗工液9と同様にして、親水性層塗工液11を作製した。その後、上記親水性層塗工液9に代わって親水性層塗工液11を用いた以外は平版印刷版用支持体9と同様にして、平版印刷版用支持体11を完成させた。<平版印刷版用支持体12>上記親水性層塗工液9の界面活性剤を第一工業製薬株製プライサーフA212Cポリオキシエチレントリデシルエーテルリン酸エステル10溶液に変更した以外は親水性層塗工液9と同様にして、親水性層塗工液12を作製した。その後、上記親水性層塗工液9に代わって親水性層塗工液12を用いた以外は平版印刷版用支持体9と同様にして、平版印刷版用支持体12を完成させた。<平版印刷版用支持体13>上記親水性層塗工液9の界面活性剤を第一工業製薬株製ネオハイテノールS-70ポリオキシエチレンアルキルスルホコハク酸2ナトリウム10溶液に変更した以外は親水性層塗工液9と同様にして、親水性層塗工液13を作製した。その後、上記親水性層塗工液9に代わって親水性層塗工液13を用いた以外は平版印刷版用支持体9と同様にして、平版印刷版用支持体13を完成させた。<平版印刷版用支持体14>上記親水性層塗工液9の界面活性剤を日光ケミカルズ株製NIKKOLTLP-4ポリオキシエチレンラウリルエーテルリン酸ナトリウム10溶液に変更した以外は親水性層塗工液9と同様にして、親水性層塗工液14を作製した。その後、上記親水性層塗工液9に代わって親水性層塗工液14を用いた以外は平版印刷版用支持体9と同様にして、平版印刷版用支持体14を完成させた。<平版印刷版用支持体15>上記親水性層塗工液9の界面活性剤を日光ケミカルズ株製NIKKOLTDP-8トリポリオキシエチレンアルキルエーテルリン酸10溶液に変更した以外は親水性層塗工液9と同様にして、親水性層塗工液15を作製した。その後、上記親水性層塗工液9に代わって親水性層塗工液15を用いた以外は平版印刷版用支持体9と同様にして、平版印刷版用支持体15を完成させた。<平版印刷版用支持体16>上記親水性層塗工液9の界面活性剤を泰光油脂化学工業株製タイポールNPS-436ポリオキシエチレンノニルフェニルエーテル硫酸ナトリウム10溶液に変更した以外は親水性層塗工液9と同様にして、親水性層塗工液16を作製した。その後、上記親水性層塗工液9に代わって親水性層塗工液16を用いた以外は平版印刷版用支持体9と同様にして、平版印刷版用支持体16を完成させた。<塗布安定性>上記で得られた平版印刷版用支持体9~16の親水性層の塗布面を目視にて観察し、平版印刷版用支持体1~8と同様にして塗布安定性を判定した。この結果を表2に示す。上記で得られた平版印刷版用支持体9~16の親水性層上に、前記した光重合性感光層塗工液を固形分量が1.5g/m2になるよう塗布を行い、塗布後75°Cの乾燥器内にて10分間乾燥した。またその後、前記した保護層処方に従って塗布液を作製し、前記光重合性感光層上に固形分量が1.5g/m2になるよう塗布を行い、塗布後75°Cの乾燥器内にて10分間乾燥を行ってネガ型感光性平版印刷版9~16を得た。このようにして得られたネガ型感光性平版印刷版9~16について、前記したネガ型感光性平版印刷版1~8と同様にして、耐地汚れ性、耐網絡み性、及びインキ脱離性を判定した。この結果を表2に示す。表2から判るように、本発明により、塗布安定性に優れ、耐地汚れ性、耐網絡み性、及びインキ脱離性の全てに優れた平版印刷版用支持体、及びネガ型感光性平版印刷版が得られることが判る。"